(57)【要約】      （修正有）【課題】外乱光によるノイズを低減し、屋外でも使用可能な光導波路を用いた光学式タッチパネルを提供する。【解決手段】クラッド１４に、２種以上の色素からなる色素混合物を含有させる。色素混合物は、近赤外領域に比べ可視領域の光を強く吸収する。このため、クラッド１４に侵入した可視領域の外乱光は強く吸収されるが、近赤外領域の信号光はほとんど吸収されない。これにより、クラッド１４を透過してコア１２に侵入する可視領域の外乱光の光量を大幅に低減することができ、光学式タッチパネルが屋外でも使用できる。【選択図】図２
2010128147.tif 000002
【特許請求の範囲】
【請求項１】
クラッドと、前記クラッドに埋設されたコアとを有する光導波路であって、
前記クラッドの光の透過率が、近赤外領域より可視領域の方が低いことを特徴とする光導波路。
【請求項２】
前記クラッドが２種以上の色素からなる色素混合物を含有し、
前記色素混合物の光の透過率が、近赤外領域より可視領域の方が低いことを特徴とする請求項１に記載の光導波路。
【請求項３】
前記クラッドが更に紫外線硬化樹脂を含有し、
前記色素混合物の光の透過率が、可視領域より紫外領域の方が高いことを特徴とする請求項１または２に記載の光導波路。
【請求項４】
前記クラッドの光の透過率が、
波長８５０ｎｍにおいて８０％以上であり、
波長４００ｎｍ以上、７００ｎｍ未満の全域で１５％未満であり、
波長３６５ｎｍにおいて１０％以上であることを特徴とする請求項１から３のいずれかに記載の光導波路。
【請求項５】
前記クラッドの厚みが１０μｍ〜１５００μｍであることを特徴とする請求項１から４のいずれかに記載の光導波路。
【請求項６】
前記クラッドの、前記コアの光の出射端または入射端を覆う部分が、レンズ構造をなすことを特徴とする請求項１から５のいずれかに記載の光導波路。
【請求項７】
請求項１から６のいずれかに記載の光導波路を備えたことを特徴とする光学式タッチパネル。
【発明の詳細な説明】
【技術分野】
【０００１】
本発明は、光導波路と、それを利用した光学式タッチパネルに関する。
【背景技術】
【０００２】
光学式タッチパネルにおいては、良好な特性を得るために、外乱光を除去することが非常に重要である。座標入力領域の周辺に、発光素子と受光素子が互いに対向するように配列されている一般的な光学式タッチパネルでは、外乱光対策として、受光素子上に可視光を吸収する封止樹脂（遮光部材）が設けられている（例えば特許文献１）。
【０００３】
しかし、このような構造の光学式タッチパネルでは、外乱光が直接入り込む座標入力領域の周辺に受光素子が配列されている以上、遮光部材のみで外乱光を除去することは難しい。
【０００４】
これに対し、発光素子と座標入力領域との間、および、座標入力領域と受光素子との間に光導波路を設け、各光導波路を伝播する発光素子からの光信号を受光素子で受けることにより、入力位置を検出する構造の光学式タッチパネルが知られている（例えば特許文献２）。このような構造の光学式タッチパネルは、光導波路のコア内を伝播する光を受光素子で検知して動作するため、座標入力領域の周辺に受光素子を配列する必要がない。そのため、前者の光学式タッチパネルに比べて、原理的に、外乱光ノイズに強い。
【特許文献１】特開平１１−８６６９８号公報
【特許文献２】特開２００８−２０３４３１号公報
【発明の開示】
【発明が解決しようとする課題】
【０００５】
しかし、光導波路を用いた光学式タッチパネルにおいても、外乱光の阻止がまだ十分とは言えず、非常に照度の高い環境、例えば屋外では依然として使用が難しいという問題があった。
【課題を解決するための手段】
【０００６】
本発明者は、屋外でも使用できる光学式タッチパネルの開発について鋭意検討した結果、発光素子および受光素子の光学特性、ならびに、外乱光によるノイズの発生メカニズムに着目して本発明を完成した。なお、本明細書では、「近赤外領域」とは、７００ｎｍ以上、２５００ｎｍ未満の波長領域をいう。また、「可視領域」とは、４００ｎｍ以上、７００ｎｍ未満の波長領域をいう。また、「紫外領域」とは、１ｎｍ以上、４００ｎｍ未満の波長領域をいう。
【０００７】
図１に、発光素子の代表的な発光波長と、受光素子の受光波長領域とを示す。図１に示すように、光学式タッチパネルに一般に用いられる発光素子は、近赤外領域（例えば８５０ｎｍ）の光を発光する。それに対し、一般に用いられる受光素子は、近赤外領域の光だけでなく、可視領域の光も受光する。その結果、受光素子は、発光素子から出射された近赤外領域の光だけでなく、クラッドを透過してコアに侵入した可視領域の外乱光も受光する。そのため、外乱光によるノイズが発生する。
【０００８】
そこで本発明者は、クラッドに、２種以上の色素からなる色素混合物を含有させるようにした。この色素混合物は、近赤外領域に比べ可視領域の光を強く吸収する。このため、クラッドに侵入した可視領域の外乱光は強く吸収されるが、近赤外領域の信号光はほとんど吸収されない。これにより、クラッドを透過してコアに侵入する可視領域の外乱光の光量を大幅に低減することができ、光学式タッチパネルが屋外でも使用できることを見出した。
【０００９】
本発明の要旨は以下のとおりである。
（１）本発明の光導波路は、クラッドと、クラッドに埋設されたコアとを有する光導波路であって、クラッドの光の透過率が、近赤外領域より可視領域の方が低いことを特徴とする。光の透過率が近赤外領域より可視領域の方が低いとは、近赤外領域と可視領域の透過率スペクトルを比較したとき、可視領域の任意の波長の透過率が、近赤外領域の任意の波長の透過率より低いことを意味する。
（２）本発明の光導波路は、クラッドが２種以上の色素からなる色素混合物を含有し、色素混合物の光の透過率が、近赤外領域より可視領域の方が低いことを特徴とする。光の透過率が近赤外領域より可視領域の方が低い、の意味は（１）と同様である。
（３）本発明の光導波路は、クラッドが更に紫外線硬化樹脂を含有し、色素混合物の光の透過率が、可視領域より紫外領域の方が高いことを特徴とする。光の透過率が可視領域より紫外領域の方が高いとは、可視領域と紫外領域の透過スペクトルを比較したとき、可視領域の任意の波長に対して、それよりも透過率の高い波長が紫外領域にあることを意味する。
（４）本発明の光導波路は、クラッドの光の透過率が、波長８５０ｎｍにおいて８０％以上であり、波長４００ｎｍ以上、７００ｎｍ未満の全域で１５％未満であり、波長３６５ｎｍにおいて１０％以上であることを特徴とする。
（５）本発明の光導波路は、クラッドの厚みが１０μｍ〜１５００μｍであることを特徴とする。
（６）本発明の光導波路は、クラッドの、コアの光の出射端または入射端を覆う部分が、レンズ構造をなすことを特徴とする。
（７）本発明の光学式タッチパネルは、上記に記載の光導波路を備えたことを特徴とする。
【発明の効果】
【００１０】
本発明により、直射日光の当たる屋外でも使用できる光学式タッチパネルが実現できた。
【発明を実施するための最良の形態】
【００１１】
［光導波路］
本発明の光導波路は、クラッドと、クラッドに埋設されたコアを有する。本発明の光導波路は、上記のクラッドおよびコアを有するものならば、その他の構成要素（例えば基板）を有していてもよい。
【００１２】
本発明の光導波路の形態に特に制限はなく、例えば図２に示された形態が挙げられる。図２（ａ）は、本発明の一実施形態の光導波路１０の斜視図である。図２（ｂ）は図２（ａ）の光導波路の線分Ａ−Ｂに沿った断面図、図２（ｃ）は図２（ａ）の光導波路の線分Ｃ−Ｄに沿った断面図である。
【００１３】
図２に示すように、本発明の光導波路１０は、第一のクラッド１１、複数のコア１２、第二のクラッド１３が、この順に積層されている。第一のクラッド１１と第二のクラッド１３を併せて単にクラッド１４という。コア１２同士の間は離れているため、クラッド１４にコア１２が埋設された構造となる。
【００１４】
図２では、コア１２の出射端１２ａから出射される光が縦方向に拡散するのを抑制するため、および、コア１２に入射する光を縦方向に集束させるため、第二のクラッド１３の端面にレンズ構造１３ａが形成されている。信号光の利用効率を高くするため、このようなレンズ構造１３ａが形成されていることが好ましい。しかし必ずしも形成されていなくてもよい。
【００１５】
第一のクラッド１１の材料と第二のクラッド１３の材料は同一でもよいし、異なっていてもよい。しかし製造コストを低減するため、同一材料である方が好ましい。
【００１６】
本発明の光導波路１０の用途は限定されない。光学式タッチパネル、光学式センサーなどに用いることができるが、特に光学式タッチパネルに適している。
【００１７】
［クラッド］
本発明に用いられるクラッドは、２種以上の色素からなる色素混合物を含有する。色素混合物は近赤外領域の光に比べ可視領域の光を強く吸収する。そのため、コアに侵入する可視領域の外乱光を低減することができる。このクラッドを光導波路を有する光学式タッチパネルに用いた場合、外乱光の影響を非常に少なくすることができる。その結果、光学式タッチパネルを屋外で使用することが可能になる。
【００１８】
クラッドとしては、光透過率が近赤外領域よりも可視領域の方が低い１種類の色素を含有した構成もあり得る。このような色素の例として、Ｃ．Ｉ．Ｓｏｌｖｅｎｔ  Ｂｌａｃｋ  ２７，２８，２Ｇなどの黒色色素、および特公平４−３４８２号公報に記載されたアントラキノン系色素が挙げられる。
【００１９】
しかし、このような色素を１種類だけ含有したクラッドは、後述の図４（実施例）に示すような、紫外領域に透過率の高い（吸収の少ない）部分を実現することが難しい。紫外領域に透過率の高い部分がない場合、クラッドやコアに紫外線硬化樹脂を含有させ難いため、実用性が乏しくなる。
【００２０】
本発明に用いられるクラッドを用いると、遮光部材を新たに追加する必要が無いため、光学式タッチパネルの小型化、薄型化ができる。
【００２１】
本発明に用いられるクラッドは可視領域の光を強く吸収するが、近赤外領域の光はほとんど吸収しない。そのため発光素子から出射された近赤外領域の光がコア内を伝播する際、コア周囲のクラッドの影響により減衰することはほとんどない。
【００２２】
同じ理由により、図２に示された、コア１２内を伝播した近赤外領域の光が、クラッド１４に形成されたレンズ構造１３ａを通って外部に出射される場合、光がレンズ構造１３ａにより減衰することはほとんどない。また、クラッド１４に形成されたレンズ構造１３ａを通って、近赤外領域の光がコア１２に入射する場合、光がレンズ構造１３ａにより減衰することはほとんどない。
【００２３】
色素混合物は、８００ｎｍ以上、１０００ｎｍ未満の波長領域の光よりも、５００ｎｍ以上、６５０ｎｍ未満の波長領域の光を強く吸収することが好ましい。更に、７５０ｎｍ以上、１５００ｎｍ未満の波長領域の光よりも、４００ｎｍ以上、７００ｎｍ未満の波長領域の光を強く吸収することがより好ましい。
【００２４】
本発明に用いられるクラッドは、更に紫外線硬化樹脂を含有することが好ましい。紫外線硬化樹脂はパターニング性に優れているため、紫外線硬化樹脂を含有させることで、パターニング精度の高いクラッドが得られる。更に、紫外線硬化樹脂は硬化時間が短く、一般に、熱硬化樹脂よりも離型性に優れているため、生産性がよい。
【００２５】
本発明に用いられるクラッドに含まれる色素混合物は、可視領域の光に比べて紫外領域の光の吸収が弱いことが好ましい。そうすることにより、色素混合物を含有させても、紫外領域の光が弱くならないため、クラッドに含まれる紫外線硬化樹脂の硬化が妨げられない。
【００２６】
色素混合物は、近赤外領域の光よりも可視領域の光を強く吸収するものであれば特に制限はなく、例えば有本化学工業社製「ＦＳ−Ｂｌａｃｋ  １９２７」が挙げられる。
【００２７】
本発明に用いられるクラッドにおける色素混合物の含有量は、０．０１重量％〜５重量％であることが好ましい。０．０１重量％未満であると、クラッドを透過してコアに侵入する可視領域の外乱光を十分に低減することができないおそれがある。５重量％を超えると、例えば、コア内を伝播した光が、クラッドに形成されたレンズ構造を通して外部に出射されるとき、光の透過が阻害されるおそれがある。
【００２８】
上記の紫外線硬化樹脂は、紫外線硬化の可能なものであれば特に制限されない。例えば、ＡＤＥＫＡ社製「ＥＰ４０８０Ｅ」が挙げられる。
【００２９】
本発明に用いられるクラッドにおける紫外線硬化樹脂の含有量は、８０．０重量％〜９９．９重量％であることが好ましい。８０．０重量％未満であると、パターニング性が悪化するおそれがある。９９．９重量％を超えると、可視領域の光吸収が小さくなるおそれがある。
【００３０】
本発明に用いられるクラッドの光の透過率は、波長８５０ｎｍにおいて８０％以上であることが好ましく、８５％以上であることがより好ましく、９０％以上であることがさらに好ましい。また波長４００ｎｍ以上、７００ｎｍ未満の波長領域全域にわたって１５％未満であることが好ましく、１４．５％未満であることがより好ましい。また、波長３６５ｎｍにおいて１０％以上であることが好ましく、１３％以上であることがより好ましく、１５％以上であることがさらに好ましい。
【００３１】
本発明に用いられるクラッドの透過率が波長８５０ｎｍにおいて８０％以上であることにより、発光素子から出射された近赤外領域の光がコア内を伝播するとき、コア周囲のクラッドの影響により減衰することを防ぐことができる。また、コア内を伝播した光が、クラッドに形成されたレンズ構造を通して外部に出射するとき、クラッドにより光が減衰することを防ぐことができる。
【００３２】
本発明に用いられるクラッドの光の透過率が、波長４００ｎｍ以上、７００ｎｍ未満の波長領域全域にわたって１５％未満であることにより、コアに侵入する可視領域の外乱光を低減することができる。これにより、例えば１００，０００ｌｕｘの照度（直射日光レベル）の下においても、外乱光の影響を受けないようにすることができる。
【００３３】
本発明に用いられるクラッドの透過率が波長３６５ｎｍにおいて１０％以上であることにより、クラッド内の紫外線硬化樹脂を実用上問題なく硬化させることができる。
【００３４】
本発明に用いられるクラッドの厚みは、１０μｍ〜１５００μｍであることが好ましい。厚みが１０μｍ未満であると、可視領域の外乱光を十分吸収できなくなるおそれがある。厚みが１５００μｍを超えると、クラッド内の紫外線硬化樹脂の硬化に多大のエネルギーが必要となるおそれがある。
【００３５】
本発明に用いられるクラッドは、プラズマを用いたドライエッチング法、転写法、露光・現像法、フォトブリーチ法などの方法により作製することができる。
【００３６】
本発明に用いられるクラッドは単層構造でもよいし、多層の積層構造でもよい。積層構造を有する場合には、そのうちの少なくとも一層（例えば第二のクラッド）が、色素混合物を含有していればよい。
【００３７】
［コア］
本発明に用いられるコアは、伝播する光の波長で透過率が高く、クラッドよりも屈折率が高い材料から形成される。コアを形成する材料はパターニング性に優れた紫外線硬化樹脂が好ましい。紫外線硬化樹脂としては、アクリル系紫外線硬化樹脂、エポキシ系紫外線硬化樹脂、シロキサン系紫外線硬化樹脂、ノルボルネン系紫外線硬化樹脂、ポリイミド系紫外線硬化樹脂などが好ましい。
【００３８】
本発明に用いられるコアの平面形状に特に制限はなく、直線状、曲線状などがあるが、伝播する光を効率よく座標入力領域へ導くことができることから、図２（ａ）に示すＬ字状が好ましい。
【００３９】
本発明に用いられるコアの断面形状に特に制限はないが、図２（ｂ）に示す、パターニング性に優れた矩形もしくは台形であることが好ましい。コアの底辺（コア幅）は１００μｍ〜５００μｍが好ましい。コア高さ（コアの上辺の中点と下辺の中点を結ぶ長さ）は１０μｍ〜１００μｍが好ましい。
【００４０】
本発明に用いられるコアは、プラズマを用いたドライエッチング法、転写法、露光・現像法、フォトブリーチ法などの方法により作製することができる。
【００４１】
本発明に用いられるコア内を伝播する光の波長における、コアとクラッドの最大屈折率差は、０．０１以上であることが好ましく、０．０２〜０．３であることがさらに好ましい。コア内を伝播する光の波長は、発光素子から出射される光の波長であり、例えば８５０ｎｍである。
【００４２】
本発明に用いられるコアおよびクラッドを形成する樹脂の屈折率は、樹脂に導入する有機基の種類や含有量によって、適宜増加または減少させることができる。例えば、環状芳香族性の基（フェニル基など）を樹脂分子中に導入するか、または、樹脂分子中の含有量を増加させることにより、樹脂の屈折率を大きくすることができる。逆に、例えば、直鎖または環状脂肪族系の基（メチル基、ノルボルネン基など）を樹脂分子中に導入するか、または、樹脂分子中の含有量を増加させることにより、樹脂の屈折率を小さくすることができる。
【００４３】
［光学式タッチパネル］
本発明の光学式タッチパネルは本発明の光導波路を備える。そのため本発明の光学式タッチパネルは、小型化、薄型化が可能であり、かつ屋外でも使用可能である。
【００４４】
図３（ａ）に、本発明の光学式タッチパネルの好ましい実施形態の一例を示す。本発明の光学式タッチパネル２０は、座標入力領域２１と、近赤外領域の光を出射する発光素子２２と、近赤外領域および可視領域の光を受光する受光素子２３とを備える。また、座標入力領域２１と発光素子２２との間に設けられた第一の光導波路２４と、座標入力領域２１と受光素子２３との間に設けられた第二の光導波路２５とを備える。第一の光導波路２４の座標入力領域２１側の端面は、第二の光導波路２５の座標入力領域２１側の端面と、座標入力領域２１を隔てて対向する。少なくとも、受光素子２３に接続する第二の光導波路２５には、本発明の光導波路が用いられる。
【００４５】
この形態の光学式タッチパネル２０は、伝播する光を光導波路２４、２５により受光素子２３に導くことにより、必要な受光素子２３の数は、従来型の光学式タッチパネル（光導波路を用いないもの）に比べて大幅に少なくなる。しかも受光素子２３の配置の自由度も高くなるため、外乱光の影響を従来の光学式タッチパネル（光導波路を用いないもの）に比べて少なくすることができる。
【００４６】
本発明の光学式タッチパネル２０においては、さらに、少なくとも、受光素子２３に接続する第二の光導波路２５のクラッドに、可視領域の光を強く吸収する色素混合物を含有させたことにより、可視領域の外乱光がコア内を伝播して、受光素子２３に到達することを防ぐことができる。その結果、照度の高い屋外でも使用できる光学式タッチパネル２０が実現できた。
【００４７】
本発明の光学式タッチパネルの用途に特に制限はなく、例えば、自動券売機や銀行のＡＴＭなどの公共用入力装置、携帯電話やゲーム機などの携帯機器、コピー機などのオフィス機器、カーナビゲーション、ＰＯＳシステム、産業用機械の操作パネルなどに広汎に用いられる。
【００４８】
［座標入力領域］
本明細書で「座標入力領域」とは、人間の指やペン先などで座標入力を行なう領域をいう。本発明の光学式タッチパネルは受光素子がセンサーとして機能するため、座標入力領域にＩＴＯ膜などのセンサーとしてのオーバーレイフィルム（フィルム、ガラスなどの層）は必要がない。
【００４９】
図３（ｂ）は、本発明の光学式タッチパネル２０の好ましい実施形態の一例の模式的断面図である。発光素子２２から出射された光２６は、第一の光導波路２４のクラッド２４ａに埋設されたコア２４ｂ内を通り、座標入力領域２１では空中を通過する。光２６は第二の光導波路２５のクラッド２５ａに埋設されたコア２５ｂ内を通り、受光素子２３に到達する。
【００５０】
図３（ｂ）に示すように、座標入力領域２１は、下方に透明パネル２７をさらに備えることが好ましい。これは、座標入力領域２１の下方に設けられる液晶表示装置やプラズマ表示装置を保護するためである。透明パネル２７に特に制限はなく、ガラス板、アクリル板などが用いられる。透明パネル２７の厚みは１０μｍ〜５ｍｍが好ましい。
【００５１】
［発光素子・受光素子］
本発明に用いられる発光素子は、近赤外領域の光を発光する素子であり、発光ダイオードまたは半導体レーザが好ましく、ＶＣＳＥＬ（垂直共振面発光レーザ）がより好ましい。ＶＣＳＥＬは、基板面に対して垂直方向に光を共振させ、面と垂直方向に光を出射させることができるため、光伝送に優れる。発光素子から出射される光の波長は、近赤外領域にあることが好ましい。
【００５２】
本発明に用いられる受光素子は、可視領域および近赤外領域の光を受光し、光信号を電気信号に変換する素子である。受光素子はフォトトランジスター、フォトダイオードが好ましく、ＣＭＯＳイメージセンサー、ＣＣＤイメージセンサーがより好ましい。
【実施例】
【００５３】
［クラッドの形成材料の調製］
・（成分Ａ）脂環骨格を含む紫外線硬化の可能なエポキシ樹脂（ＡＤＥＫＡ社製、ＥＰ４０８０Ｅ）  １００重量部
・（成分Ｂ）光酸発生剤（サンアプロ社製、ＣＰＩ−２００Ｋ）  ２重量部
・（成分Ｃ）４種の色素からなる色素混合物（有本化学工業社製、ＦＳ−Ｂｌａｃｋ１９２７）  ０．１重量部
上記の成分を混合して、第一のクラッドおよび第二のクラッドの形成材料を調製した。
【００５４】
［コアの形成材料の調製］
・（成分Ｄ）フルオレン骨格を含む紫外線硬化が可能なエポキシ樹脂（大阪ガスケミカル社製、オグソールＥＧ）  ４０重量部
・（成分Ｅ）フルオレン骨格を含む紫外線硬化が可能なエポキシ樹脂（ナガセケムテックス社製、ＥＸ−１０４０）  ３０重量部
・（成分Ｆ）１，３，３−トリス（４−（２−（３−オキセタニル）ブトキシフェニル）ブタン  ３０重量部
・上記成分Ｂ  １重量部
・（成分Ｇ）乳酸エチル  ４１重量部
上記の成分を混合して、コアの形成材料を調製した。
【００５５】
［光導波路の作製］
［第一のクラッドの形成］
ポリエチレンナフタレート（ＰＥＮ）フィルム（１５０ｍｍ×１５０ｍｍ×０．１８８ｍｍ）の表面に、クラッドの形成材料をアプリケーターにより塗布した後、全面に１０００ｍＪ／ｃｍ２の紫外線照射露光を行なった。続いて、８０℃、５分間の加熱処理を行ない、第一のクラッドを形成した。第一のクラッドの膜厚を、接触式膜厚計で測定したところ、２０μｍであった。また、第一のクラッドの、波長８３０ｎｍにおける屈折率は１．５１０であった。
【００５６】
［コアの形成］
第一のクラッドの表面に、コアの形成材料をアプリケーターにより塗布し、１００℃、５分間の乾燥処理を行なった。次に、所定のパターンが印刷された合成石英製のフォトマスクを載せ、上方からｉ線バンドパスフィルターを使用し、プロキシミティ露光法（ギャップ１００μｍ）にて、２５００ｍＪ／ｃｍ２の紫外線照射露光（ピーク波長３６５ｎｍ）を行なった。その後、１００℃、１０分間の加熱処理を行なった。
【００５７】
次に、γ−ブチロラクトン水溶液を用いた現像を行なって未露光部分を溶解除去したのち、１２０℃、５分間の加熱処理を行なって、コアを形成した。
【００５８】
コアの断面寸法をマイクロスコープで測定したところ、幅２０μｍ、高さ５０μｍであった。またコアの波長８３０ｎｍにおける屈折率は１．５９２であった。
【００５９】
［第二のクラッドの形成］
第一のクラッドおよびコアの表面に、第二のクラッドの形成材料をアプリケーターにより塗布した。次に、レンズ構造のネガ型を有する石英製のモールド型をプレスし、全面に５０００ｍＪ／ｃｍ２の紫外線照射露光（ピーク波長３６５ｎｍ）を行なった。続いて、８０℃、５分間の加熱処理を行ない、その後、モールド型を離型して、図２に示すような、レンズ構造を有する第二のクラッドを形成した。第二のクラッドの膜厚は１０００μｍであった。
【００６０】
実施例の第二のクラッドの透過スペクトルを図４（実施例）に示す。実施例の第二のクラッドの透過率は、波長８５０ｎｍにおいて９５％、波長４００ｎｍ〜７００ｎｍの全域で１５％未満、波長３６５ｎｍにおいて１４％であった。第二のクラッドの、波長８３０ｎｍにおける屈折率は１．５１０であった。第二のクラッドの透過スペクトルは、色素混合物（有本化学工業社製、ＦＳ−Ｂｌａｃｋ１９２７）の透過スペクトルと、ほぼ一致した。１種類の色素では所望のスペクトル形状、具体的には図４の実施例の３８０ｎｍ付近のピークを得ることが困難である。すなわち１種類の色素では可視領域の透過率を低くし、かつ、紫外領域の透過率を高くすることが困難であるため、２種以上の色素を混合した色素混合物を用いた。
【００６１】
作製後の光導波路は、刃型を用いてタッチパネル形状に裁断し、端面をダイシングにより切断した。
【００６２】
［光学式タッチパネルの作製］
実施例で作製した２個の光導波路を図３のように組み合わせて、光学式タッチパネルを作製した。第一の光導波路２４の末端には、波長８５０ｎｍの光を出射する発光素子２２（Ｏｐｔｗｅｌｌ社製、ＶＣＳＥＬＬ）を連結した。第二の光導波路２５の末端には、受光素子２３（ＴＡＯＳ社製、ＣＭＯＳリニアセンサアレイ）を連結した。各光導波路２４、２５の出射端、入射端が座標入力領域２１を隔てて対向するように配置し、図３に示す光学式タッチパネル２０（対角３インチ）を作製した。
【００６３】
［比較例］
［クラッドの形成材料の調製］
比較例のクラッドの形成材料は、色素混合物を含有しないこと以外は、実施例のクラッドの形成材料と同じである。つまり、
・（成分Ａ）脂環骨格を含む紫外線硬化の可能なエポキシ樹脂（ＡＤＥＫＡ社製、ＥＰ４０８０Ｅ）１００重量部
・（成分Ｂ）光酸発生剤（サンアプロ社製、ＣＰＩ−２００Ｋ）２重量部
を混合して、第一のクラッドおよび第二のクラッドの形成材料を調製した。
【００６４】
［コアの形成材料の調製］
比較例のコアの形成材料は、実施例のコアの形成材料と同じである。
【００６５】
［光導波路の作製］
第二のクラッドの露光条件以外は実施例と同様にして、光導波路を作製した。第二のクラッドは色素混合物が含まれていないため、紫外線照射の露光量を２０００ｍＪ／ｃｍ２に下げた。なお第一のクラッドは膜厚が薄いため、色素混合物の含まれていない影響が小さく、露光条件は実施例と同一でよかった。
【００６６】
比較例の第二のクラッドの透過スペクトルを図４（比較例）に示す。比較例の第二のクラッドの透過率は、波長８５０ｎｍにおいて９２％、波長４００ｎｍ〜７００ｎｍの全域で７５％以上９２％未満、波長３６５ｎｍにおいて５２％であった。したがって比較例の第二のクラッドは、近赤外領域のみならず可視領域も透明度が高い。
【００６７】
［光学式タッチパネルの作製］
比較例で作製した２個の光導波路を図３のように組み合わせて、光学式タッチパネルを作製した。発光素子、受光素子は実施例と同じものである。
【００６８】
［外乱光ノイズの評価］
実施例および比較例の光学式タッチパネルについて、暗室において、発光素子から強度５０００μＷの光を出射したところ、いずれも受光素子で４．０μＷの光を受光した。
【００６９】
この光学式タッチパネルを種々の測定環境に配置し、受光素子が受光した外乱光の強度を測定した。測定結果を表１および図５に示す。
【００７０】
【表１】
2010128147.tif 000003
【００７１】
クラッドに色素混合物を含有させた実施例の光学式タッチパネルでは、１００，０００ｌｕｘの照度下（直射日光の明るさ）において、受光強度が０．４μＷと小さく、使用可能なノイズ強度に収まった。これに対し、クラッドに色素混合物を含有させていない比較例の光学式タッチパネルでは、照度が２６，０００ｌｕｘの照度下（屋外の日陰の明るさ）において、既に受光強度が３．７μＷとなり、使用不可能であった。
【００７２】
［測定方法］
［屈折率］
プリズムカプラー（ＳＡＩＲＯＮ  ＴＥＣＨＮＯＬＯＧＹ社製、ＳＰＡ−４０００）を用いて、屈折率を測定した。
【００７３】
［コア幅、コア高さ］
光導波路をダイサー（ＤＩＳＣＯ社製、ＤＡＤ５２２）を用いて断面切断し、切断面をマイクロスコープ（キーエンス社製、ＶＨＸ−２００）を用いて観察しながら、接触式膜厚計で測定した。
【００７４】
［透過スペクトル］
分光光度計（日立製作所社製、Ｕ−４１００）を用いて、ガラス基板上に形成した厚み１０００μｍのクラッドの透過スペクトルを測定した。レファレンスとして、クラッドを形成していないガラス基板を測定した。
【図面の簡単な説明】
【００７５】
【図１】発光素子の発光波長と受光素子の受光波長の領域を示す図
【図２】本発明の光導波路の概略図
【図３】本発明の光学式タッチパネルの概略図
【図４】実施例と比較例の第二のクラッドの透過スペクトル
【図５】外乱光ノイズの測定グラフ
【符号の説明】
【００７６】
１０          光導波路
１１          第一のクラッド
１２          コア
１２ａ        出射端
１３          第二のクラッド
１３ａ        レンズ構造
１４          クラッド
２０          光学式タッチパネル
２１          座標入力領域
２２          発光素子
２３          受光素子
２４          光導波路
２４ａ        クラッド
２４ｂ        コア
２５          光導波路
２５ａ        クラッド
２５ｂ        コア
２６          光
２７          透明パネル
【図１】
2010128147.tif 000004
【図２】
2010128147.tif 000005
【図３】
2010128147.tif 000006
【図４】
2010128147.tif 000007
【図５】
2010128147.tif 000008